【手続補正書】
【提出日】平成21年8月28日(2009.8.28)
【手続補正１】
【補正対象書類名】特許請求の範囲
【補正対象項目名】全文
【補正方法】変更
【補正の内容】
【特許請求の範囲】
【請求項１】
アクリル酸および／またはその塩以外の単量体が、アクリル酸およびその塩との合計量に対して３０モル％以下である単量体成分を重合して得られる、アクリル酸系吸水性樹脂であって、開放系、７０℃、６５％ＲＨの条件下で１週間放置後の着色度（ＹＩ）が２０以下である、アクリル酸系吸水性樹脂。
【請求項２】
前記重合が水溶液重合である、請求項１に記載のアクリル酸系吸水性樹脂。
【請求項３】
重合後３時間以内に１００〜３００℃で加熱乾燥させて得られる、請求項１または２に記載のアクリル酸系吸水性樹脂。
【請求項４】
含水率が２重量％以下である、請求項１から３までのいずれかに記載のアクリル酸系吸水性樹脂。
【請求項５】
ナトリウム塩ないしリチウム塩から選ばれるアルカリ金属塩で部分中和されてなる樹脂である、請求項１から４までのいずれかに記載のアクリル酸系吸水性樹脂。
【請求項６】
生理食塩水中のｐＨが５．５以下である、請求項１から５までのいずれかに記載のアクリル酸系吸水性樹脂。
【請求項７】
生理食塩水に対する２０ｇ／ｃｍ２での加圧下吸収倍率が３０ｇ／ｇ以上である、請求項１から６までのいずれかに記載のアクリル酸系吸水性樹脂。
【請求項８】
生理食塩水に対する５０ｇ／ｃｍ２での加圧下吸収倍率が２０ｇ／ｇ以上である、請求項１から７までのいずれかに記載のアクリル酸系吸水性樹脂。
【請求項９】
人工尿に対する５０ｇ／ｃｍ２での加圧下吸収倍率が２５ｇ／ｇ以上である、請求項１から８までのいずれかに記載のアクリル酸系吸水性樹脂。
ただし、人工尿は、硫酸ナトリウムを０．２重量％、塩化カリウムを０．２重量％、塩化マグネシウム６水和物を０．０５重量％、塩化カルシウム２水和物を０．０２５重量％、燐酸二水素アンモニウムを０．０８５重量％、燐酸水素二アンモニウムを０．０１５重量％、各々、イオン交換水に溶解させた人工尿。
【請求項１０】
無加圧下の吸収倍率が２５ｇ／ｇ以上、水可溶分が２５重量％以下である、請求項１から９までのいずれかに記載のアクリル酸系吸水性樹脂。
【請求項１１】
初期の着色度（Ｙ１）が１０以下である、請求項１から１０までのいずれかに記載のアクリル酸系吸水性樹脂。
【請求項１２】
１週間放置後の着色度の変化（ΔＹ１）が１０以下である、請求項１から１１までのいずれかに記載のアクリル酸系吸水性樹脂。
【請求項１３】
不定形破砕状の粒子からなり、粒径３００〜８５０μｍの粒子が全体の５０重量％以上であり、１５０μｍの微粉末の含有量が１０重量％以下である、請求項１から１２までのいずれかに記載のアクリル酸系吸水性樹脂。
【請求項１４】
粒子表面近傍の架橋がなされている、請求項１３に記載のアクリル酸系吸水性樹脂。
【請求項１５】
前記粒子表面近傍の架橋のための架橋剤が多価アルコールである、請求項１４に記載のアクリル酸系吸水性樹脂。
【請求項１６】
酸性物質またはアルカリ性物質をさらに含有する、請求項１から１５までのいずれかに記載のアクリル酸系吸水性樹脂。
【請求項１７】
請求項１から１６までのいずれかに記載のアクリル酸系吸水性樹脂および繊維基材を含む吸収層と、透液性を有する表面シートと、不透液性を有する背面シートとを備え、かつ、アクリル酸系吸水性樹脂と繊維基材の合計量に対するアクリル酸系吸水性樹脂の重量比αが０．３以上である、吸収物品。
【手続補正２】
【補正対象書類名】明細書
【補正対象項目名】発明の名称
【補正方法】変更
【補正の内容】
【発明の名称】アクリル酸系吸水性樹脂および吸収物品
【手続補正３】
【補正対象書類名】明細書
【補正対象項目名】０００１
【補正方法】変更
【補正の内容】
【０００１】
本発明は、アクリル酸系吸水性樹脂および吸収物品に関する。
【手続補正４】
【補正対象書類名】明細書
【補正対象項目名】００１９
【補正方法】変更
【補正の内容】
【００１９】
すなわち、本発明は、次の構成を提供する。
（１）アクリル酸および／またはその塩以外の単量体が、アクリル酸およびその塩との合計量に対して３０モル％以下である単量体成分を重合して得られる、アクリル酸系吸水性樹脂であって、開放系、７０℃、６５％ＲＨの条件下で１週間放置後の着色度（ＹＩ）が２０以下である、アクリル酸系吸水性樹脂。
なお、以下の記載において、「親水性樹脂」は、「アクリル酸系吸水性樹脂」を意味する。
（２）前記重合が水溶液重合である、（１）に記載の親水性樹脂。
（３）重合後３時間以内に１００〜３００℃で加熱乾燥させて得られる、（１）または（２）に記載の親水性樹脂。
（４）含水率が２重量％以下である、（１）から（３）までのいずれかに記載の親水性樹脂。
【手続補正５】
【補正対象書類名】明細書
【補正対象項目名】００２０
【補正方法】変更
【補正の内容】
【００２０】
（５）ナトリウム塩ないしリチウム塩から選ばれるアルカリ金属塩で部分中和されてなる樹脂である、（１）から（４）までのいずれかに記載の親水性樹脂。
（６）生理食塩水中のｐＨが５．５以下である、（１）から（５）までのいずれかに記載の親水性樹脂。
（７）生理食塩水に対する２０ｇ／ｃｍ２での加圧下吸収倍率が３０ｇ／ｇ以上である、（１）から（６）までのいずれかに記載の親水性樹脂。
（８）生理食塩水に対する５０ｇ／ｃｍ２での加圧下吸収倍率が２０ｇ／ｇ以上である、（１）から（７）までのいずれかに記載の親水性樹脂。
【手続補正６】
【補正対象書類名】明細書
【補正対象項目名】００２１
【補正方法】変更
【補正の内容】
【００２１】
（９）人工尿に対する５０ｇ／ｃｍ２での加圧下吸収倍率が２５ｇ／ｇ以上である、（１）から（８）までのいずれかに記載の親水性樹脂。
ただし、人工尿は、硫酸ナトリウムを０．２重量％、塩化カリウムを０．２重量％、塩化マグネシウム６水和物を０．０５重量％、塩化カルシウム２水和物を０．０２５重量％、燐酸二水素アンモニウムを０．０８５重量％、燐酸水素二アンモニウムを０．０１５重量％、各々、イオン交換水に溶解させた人工尿。
（１０）無加圧下の吸収倍率が２５ｇ／ｇ以上、水可溶分が２５重量％以下である、（１）から（９）までのいずれかに記載の親水性樹脂。
（１１）初期の着色度（Ｙ１）が１０以下である、（１）から（１０）までのいずれかに記載の親水性樹脂。
（１２）１週間放置後の着色度の変化（ΔＹ１）が１０以下である、（１）から（１１）までのいずれかに記載の親水性樹脂。
（１３）不定形破砕状の粒子からなり、粒径３００〜８５０μｍの粒子が全体の５０重量％以上であり、１５０μｍの微粉末の含有量が１０重量％以下である、（１）から（１２）までのいずれかに記載の親水性樹脂。
【手続補正７】
【補正対象書類名】明細書
【補正対象項目名】００２２
【補正方法】変更
【補正の内容】
【００２２】
（１４）粒子表面近傍の架橋がなされている、（１３）に記載の親水性樹脂。
（１５）前記粒子表面近傍の架橋のための架橋剤が多価アルコールである、（１４）に記載の親水性樹脂。
（１６）酸性物質またはアルカリ性物質をさらに含有する、（１）から（１５）までのいずれかに記載のアクリル酸系吸水性樹脂。
（１７）（１）から（１６）までのいずれかに記載の親水性樹脂および繊維基材を含む吸収層と、透液性を有する表面シートと、不透液性を有する背面シートとを備え、かつ親水性樹脂と繊維基材の合計量に対する親水性樹脂の重量比αが０．３以上である、吸収物品。
【手続補正８】
【補正対象書類名】明細書
【補正対象項目名】００２３
【補正方法】変更
【補正の内容】
【００２３】
本発明では、開放系、７０℃、６５％ＲＨ、１週間放置後の着色度（ＹＩ）が２０以下である親水性樹脂を提供する。この親水性樹脂は、長期保存しても着色や変色が少ない。
【手続補正９】
【補正対象書類名】明細書
【補正対象項目名】００３８
【補正方法】変更
【補正の内容】
【００３８】
アクリル酸系重合体の代表例としては、親水性樹脂が挙げられる。親水性樹脂とは一般に、ポリマー鎖に親水性の官能基、例えば、カルボキシル基や水酸基、アミド基やアミノ基、スルホン酸基などを有している重合体をいう。本発明では、アクリル酸、アクリル酸塩を重合して得られるポリアクリル酸、ポリアクリル酸の一部（２５〜９５モル％程度）または全部のカルボキシル基が塩になっている中和ポリアクリル酸の他、メタクリル酸、マレイン酸、無水マレイン酸、フマール酸、クロトン酸、イタコン酸、ビニルスルホン酸、２−（メタ）アクリルアミド−２−メチルプロパンスルホン酸、（メタ）アクリロキシアルカンスルホン酸およびそのアルカリ金属塩、アンモニウム塩、Ｎ−ビニル−２−ピロリドン、Ｎ−ビニルアセトアミド、（メタ）アクリルアミド、Ｎ−イソプロピル（メタ）アクリルアミド、Ｎ，Ｎ−ジメチル（メタ）アクリルアミド、２−ヒドロキシエチル（メタ）アクリレート、メトキシポリエチレン（メタ）アクリレート、ポリエチレングリコール（メタ）アクリレート、イソブチレン、ラウリルアクリレート等の水溶性または疎水性不飽和単量体等を共重合成分とするものも含まれる。本発明において、アクリル酸以外の単量体を用いる場合には、このアクリル酸以外の単量体は、主成分として用いるアクリル酸およびその塩との合計量に対して、３０モル％以下であり、好ましくは１０モル％以下で用いる。なお、これら親水性樹脂の代表例として、後述する吸水性樹脂や水溶性樹脂が挙げられる。